(57)【要約】【課題】耐久性に優れ、尚且つ耐酸性に優れたバグフィルター用ガラス繊維織物及びその製造方法を提供する。【解決手段】耐久性の向上については、フィラメント糸とバルキー糸の両者のガラス繊維からなるガラス繊維織物であって、ＪＩＳ  Ｒ  ３４２０によるＭＩＴ型耐折強さ試験器で５０００回折り曲げた後の引張強さの保持率が経糸方向及び緯糸方向共に７０％以上であることを特徴とするバグフィルター用ガラス繊維織物によって達成され、尚且つ耐酸性の向上については、前記に加え、ＸＭＡの元素マッピングで求めた表面分布状態のフッ素の領域が４０％以上であることを特徴とするバグフィルター用ガラス繊維織物によって達成される。【選択図】なし【特許請求の範囲】
【請求項１】
フィラメント糸とバルキー糸の両者のガラス繊維からなるガラス繊維織物であって、ＪＩＳ  Ｒ  ３４２０によるＭＩＴ型耐折強さ試験器で５０００回折り曲げた後の引張強さの保持率が経糸方向及び緯糸方向共に７０％以上であることを特徴とするバグフィルター用ガラス繊維織物。
【請求項２】
前記ガラス繊維織物が多重織であることを特徴とする請求項１に記載のバグフィルター用ガラス繊維織物。
【請求項３】
Ｘ線マイクロアナライザー（ＸＭＡ）の元素マッピングで求めた繊維の表面分布状態のフッ素の領域が４０％以上であることを特徴とする請求項１または２に記載のバグフィルター用ガラス繊維織物。
【請求項４】
請求項１〜３の何れかに記載したバグフィルター用ガラス繊維織物を製造する方法であって、ガラス繊維織物を熱処理して、集束剤を加熱除去したガラス繊維よりなるフィラメント糸とバルキー糸からなるガラス繊維織物をカップリング剤で処理した後に、耐熱性樹脂と接触させる樹脂処理し、さらに乾燥することを特徴とするバグフィルター用ガラス繊維織物の製造方法。
【請求項５】
ガラス繊維織物を熱処理して集束剤を除去する工程において集束剤が除去されたガラス繊維織物のＪＩＳ  Ｒ  ３４２０の強熱減量が０．１質量％以下であることを特徴とする請求項４記載のバグフィルター用ガラス繊維織物の製造方法。
【請求項６】
耐熱性樹脂がフッ素系樹脂である請求項４または５記載のバグフィルター用ガラス繊維織物の製造方法。
【請求項７】
フッ素系樹脂と接触させる樹脂処理を施す前に、カップリング剤で処理を施し、樹脂処理を施した後に、フッ素を分子内に含む処理剤で処理したことを特徴とする請求項４〜６のいずれかに記載のバグフィルター用ガラス繊維織物の製造方法。
【発明の詳細な説明】
【技術分野】
【０００１】
本発明は耐久性に優れ、または耐久性と耐酸性に優れたバグフィルター用ガラス繊維織物及びその製造方法に関する。
【背景技術】
【０００２】
従来、ガラス繊維織物は耐熱性に優れ、価格面も比較的安価なことから、都市ゴミ焼却炉集塵用や鉄鋼炉集塵用やカーボンブラック捕集用等に広く使用されている。特に都市ゴミ焼却炉集塵用のバグフィルターとしては６０％以上の設備がガラス繊維織物を用いていると言われている。
【０００３】
一般的には、集塵用ではバグフィルターの表面に付着したダストの分離、また有価物捕集用、例えばカーボンブラック補集用の時はカーボンブラックの捕集のために、バグフィルターに屈曲応力が掛かる逆洗やパルスジェットと呼ばれる方式で、ダストの分離や有価物の捕集を行っている。
【０００４】
ところでバグフィルターは使用時に破損を起こすと、一時的に集塵されない排ガスや捕集されない排ガスが大気に放出され、周辺に対して環境被害を被らせる恐れがあるため、定期的にバグフィルターを交換することで、かようなトラブルを未然に防止しているが、最近は、維持コストの低減のためにも、その交換周期を少しでも長くしたいと強く望まれている。ガラス繊維は比較的安価で耐熱性が優れているという長所があるが、屈曲応力に対しては他の耐熱性有機繊維と比較すると劣っており、バグフィルター用ガラス繊維織物の耐久性向上のために、耐屈曲応力の向上が強く望まれるようになってきている。
【０００５】
また、都市ゴミ焼却炉集塵用では、バグフィルターを通過する時点のガスは酸性であり、集塵機の前段で消石灰等を噴霧することでガス中に含まれる酸性ガスを中和しているが、カーボンブラック補集用では、同じくバグフィルターを通過する時点のガスは酸性であるが、有価物を捕集する場合には、その性格からして不必要な成分を混入することができない。
【０００６】
この都市ゴミ焼却炉集塵用では、ランニングコスト削減のため、消石灰の噴霧量を抑えたい要望があり、バグフィルターに高度な耐酸性が要求されるようになってきている。
【０００７】
またカーボンブラック捕集用では、通常の運転状況下では酸露点以上の温度でガス温度がコントロールされており、酸が液状になる事がないためイオン化せず、バグフィルターに対して極端なダメージを与えることはないが、定期点検やトラブルなど何らかの理由で炉の運転を停止した場合には、ガス温度が酸露点以下になり液状になる。この際にイオン化した酸でバグフィルターが大きなダメージを受ける場合がある。この場合にもバグフィルターに高度な耐酸性が要求されるようになってきている。
【特許文献１】特開平１１−２５６９７２号公報
【発明の開示】
【発明が解決しようとする課題】
【０００８】
即ち、本発明の目的とするところは、耐久性に優れたバグフィルター用ガラス繊維織物、および耐久性に優れ、且つ耐酸性に優れたバグフィルター用ガラス繊維織物を提供することにある。
【０００９】
本発明者らは、バグフィルター用ガラス繊維織物の耐久性向上を検討した結果、ＪＩＳ
Ｒ  ３４２０によるＭＩＴ型耐折強さ試験器で５０００回折り曲げた後の引張強さの保持率が経糸方向及び緯糸方向共に７０％以上であると、耐屈曲応力の向上が図られ、耐久性が飛躍的に向上することを見出し本発明を完成するに至った。
【００１０】
また本発明者らは、バグフィルター用ガラス繊維織物の耐酸性向上を検討した結果、ＸＭＡの元素マッピングで求めた繊維の表面分布状態のフッ素の領域が４０％以上であると、耐酸性が飛躍的に向上することを見出し本発明を完成させるに至った。
【課題を解決するための手段】
【００１１】
[１] フィラメント糸とバルキー糸の両者のガラス繊維からなるガラス繊維織物であって、ＪＩＳ  Ｒ  ３４２０によるＭＩＴ型耐折強さ試験器で５０００回折り曲げた後の引張強さの保持率が経糸方向及び緯糸方向共に７０％以上であることを特徴とするバグフィルター用ガラス繊維織物。
【００１２】
[２] 前記ガラス繊維織物が多重織であることを特徴とする[１]に記載のバグフィルター用ガラス繊維織物。
【００１３】
[３] Ｘ線マイクロアナライザー（ＸＭＡ）の元素マッピングで求めた繊維の表面分布状態のフッ素の領域が４０％以上であることを特徴とする[１]または[２]に記載のバグフィルター用ガラス繊維織物。
【００１４】
[４] [１]〜[３]の何れかに記載したバグフィルター用ガラス繊維織物を製造する方
法であって、ガラス繊維織物を熱処理して、集束剤を加熱除去したガラス繊維よりなるフィラメント糸とバルキー糸からなるガラス繊維織物をカップリング剤で処理した後に、耐熱性樹脂と接触させる樹脂処理し、さらに乾燥することを特徴とするバグフィルター用ガラス繊維織物の製造方法。
【００１５】
[５] ガラス繊維織物を熱処理して集束剤を除去する工程において集束剤が除去されたガラス繊維織物のＪＩＳ  Ｒ  ３４２０の強熱減量が０．１質量％以下であることを特徴とする[４]記載のバグフィルター用ガラス繊維織物の製造方法。
【００１６】
[６] 耐熱性樹脂がフッ素系樹脂である[４]または[５]記載のバグフィルター用ガラス繊維織物の製造方法。
【００１７】
[７] フッ素系樹脂と接触させる樹脂処理を施す前に、カップリング剤で処理を施
し、樹脂処理を施した後に、フッ素を分子内に含む処理剤で処理したことを特徴とする[
４]〜[６]のいずれかに記載のバグフィルター用ガラス繊維織物の製造方法。
【発明の効果】
【００１８】
本発明により耐久性に優れ、または耐久性と耐酸性に優れたバグフィルター用ガラス繊維織物およびその製造方法を提供することができる。
【発明を実施するための最良の形態】
【００１９】
以下、本発明の構成を詳細に説明する。
【００２０】
本発明のバグフィルター用ガラス繊維織物は、フィラメント糸とフィラメント糸を嵩高加工して、フィラメント糸より集塵・捕集効果を高めたバルキー糸の両者から構成される。経糸または緯糸のフィラメント糸・バルキー糸の構成は、経糸又は緯糸にフィラメント糸またはバルキー糸またはフィラメント糸とバルキー糸を合撚した糸をそれぞれ組み合わせて用いる。一般的には、都市ゴミ焼却炉集塵用には経糸にフィラメント糸、緯糸にバル
キー糸、カーボンブラック捕集用には、経糸にフィラメント糸、緯糸にフィラメント糸とバルキー糸を合撚した糸を用いることが多い。
【００２１】
本発明で用いるバグフィルター用ガラス繊維織物のガラス繊維としては、特に限定されるものではないが、具体的にはＥガラス(無アルカリガラス)、Ｃガラス(含アルカリガラ
ス)、ＡＲガラス(耐アルカリガラス)、Ｓガラス(高強度ガラス)、Ｄガラス(低誘電率ガラス)、石英ガラス、シリカガラスなどが挙げられるが、汎用性の点からＥガラスが特に好
ましい。
【００２２】
本発明で用いるバグフィルター用ガラス繊維織物の織り方は、平織、斜子織、朱子織、綾織、多重織等が用いられるが、朱子織、綾織、多重織が好ましく、特に好ましいのは二重織等の多重織である。
【００２３】
本発明ではＪＩＳ  Ｒ  ３４２０によるＭＩＴ型耐折強さ試験器で５０００回折り曲げた後の引張強さの保持率が経糸及び緯糸方向共に７０％以上を達成したガラス繊維織物は耐屈曲応力が向上し、耐久性が向上する。従来、ＪＩＳ  Ｒ  ３４２０の「耐折れ強さ」の測定法は上記ＭＩＴ型耐折強さ試験機でガラス繊維織物が切断するまでの回数を測定していた。
【００２４】
ここで本発明者らは特に従来から都市ゴミ焼却炉集塵用に用いられている二重織のバグフィルター用ガラス繊維織物に詳細な検討を加えた結果、耐久性を向上させるためには、ＪＩＳ  Ｒ  ３４２０によるＭＩＴ型耐折強さ試験器で５０００回折り曲げた後の引張強さの保持率を求めることが、耐久性の評価の一つの指標となることを見出した。ここで、従来から都市ゴミ焼却炉集塵装置用に用いられている二重織のバグフィルター用ガラス繊維織物はＪＩＳ  Ｒ  ３４２０によるＭＩＴ型耐折強さ試験器で５０００回折り曲げた後の引張強さの保持率が経糸及び緯糸方向共に７０％以下であり、本発明によるところのバグフィルター用ガラス繊維織物は７０％以上となることより、耐屈曲性が向上し、耐久性が向上する。
【００２５】
本発明で用いるカップリング処理をガラス繊維織物を施すにあたって、ガラス繊維織物のガラス繊維の集束剤を、３５０℃〜６００℃、１〜１０秒間の熱処理を連続式の装置で行い集束剤を炭化させ一部除去する工程（キャラメライズ工程という）、または３５０℃〜４５０℃、４０〜１２０時間で、バッチ式の装置で集束剤を完全に除去する工程（バッチクリーニング工程という）、あるいは、キャラメライズ工程の後にバッチクリーニング工程を通すなどの方法をとって前処理しておくことが望ましい。
【００２６】
さらに、特許文献―１に記載のように、ナトリウム、カリウム、セシウム及びルビジウムからなる群から選ばれた少なくとも一つのアルカリ金属の硝酸塩をガラス繊維織物に施与した後、約３１０〜６８０℃の温度範囲で、短時間加熱する方法で、集束剤を１工程で完全に除去することができ、本方法で集束剤を除去したガラス繊維織物として好ましく使用できる。
【００２７】
通常、キャラメライズ工程後の強熱減量が０．３質量％程度まで低下し、さらにバッチクリーニング工程での処理を行うと強熱減量は０．１質量％以下、通常は０．０５質量％まで低下する。このように集束剤を完全に除去することによってバグフィルター用ガラス繊維織物の耐折強度を改良することができる。
【００２８】
従来は、バグフィルター用ガラス繊維織物は短時間で処理可能なキャラメライズ工程のみを施して使用していたが、集束剤の残存量が耐久性に大きく影響することが明らかとなったので、ガラス繊維織物の強熱減量を０．１質量％以下にすることが重要であることが
分かった。
【００２９】
本発明で用いるカップリング処理は、カップリング剤としては、チタネ−ト系カップリング剤、シラン系カップリング剤などが挙げられ、シラン系カップリング剤が特に好ましい、具体的には、γ−グリシドキシプロピルトリメトキシシラン、γ−アミノプロピルトリエトキシシラン、Ｎ−β−（アミノエチル）−γ−アミノプロピルトリメトキシシラン、およびその塩酸塩、Ｎ−β−（Ｎ−ビニルベンジルアミノエチル）−γ−アミノプロピルトリメトキシシラン、およびその塩酸塩、γ−（フェニルアミノ）プロピルトリメトキシシラン、γ−メルカプトプロピルトリエトキシシラン、フェニルトリメトキシシランなどが挙げられる。この際に、後述のフッ素系シランカップリング剤も使用できる。
【００３０】
本発明で用いるカップリング剤の処理濃度としては、０．１〜５．０重量％の濃度が好ましく、カップリング剤をより好ましくは０．３〜１．５重量％の濃度で、酢酸などでｐＨ３〜４に調整し、溶解した水溶液でガラス繊維織物を処理するのが特に好ましい。
【００３１】
本発明におけるカップリング処理は前記の如く、予め熱処理が施されたガラス繊維織物を前記水溶液に含浸させた後、スクイーズ・ローラーでの絞液処理、マングル搾液などでの処理を実施して乾燥させる。乾燥は通常の乾燥炉で行えば良く、乾燥条件としては、例えば、１００℃〜１８０℃で、1〜１０分が好ましい。
【００３２】
本発明ではカップリング剤処理の後、樹脂処理が行われる。
【００３３】
本発明で用いる樹脂処理の処理液は、バグフィルターが曝される温度１５０〜２８０℃の高温雰囲気中で熱分解を起こさない耐熱性樹脂の中から適宜選択すれば良いが、耐熱性樹脂としては、フッ素系樹脂、シリコン系樹脂、アクリルシリコン樹脂、フッ素変性シリコン樹脂等があげられるがフッ素系樹脂が好ましく用いられる。特にフッ素樹脂はバグフィルター用ガラス繊維織物の耐酸性を向上できるので特に好ましい。
【００３４】
フッ素系樹脂としては公知のものが用いられるが、特に好ましくは、ＰＴＦＥ水分散液が用いられ、例えばＰＴＦＥ（フッ素樹脂、ポリテトラフロロエチレン）が例示され、ダイキン工業（株）製、商品名：ポリフロンを好ましく用いることができる。この際、必要に応じ高温潤滑剤、帯電防止剤のグラファイトの水分散体や高温潤滑剤のシリコンオイルエマルジョンを混合して用いる。樹脂処理液のＰＴＦＥ：シリコンオイル：グラファイトの固形分換算での重量比率として、１：０〜１：０〜１の範囲が好ましく、さらに好ましくは１：０〜０．７：０〜０．５である。
【００３５】
この樹脂処理によってガラス繊維織物のガラス繊維の熱・薬品に対する保護がなされ、集塵されたダスト等の剥離性を良くすることができる。
【００３６】
本発明で用いる樹脂処理は、カップリング処理が施されたガラス繊維織物を前記処理液に含浸させた後、スクイーズ・ローラーでの絞液処理、マングル搾液などでの処理を実施して乾燥させる。乾燥は通常の乾燥炉で行えば良く、乾燥条件としては、例えば、１５０℃〜３００℃で、1〜１０分が好ましい。
【００３７】
本発明で用いるフッ素を分子内に含む処理剤（フッ素系シランカップリング剤）での処理で、フッ素系シランカップリング処理剤は、ＸＭＡの元素マッピングで求めた表面分布状態のフッ素の領域が４０％以上とするものであれば、特に限定はされないが、低分子量でかつ耐熱性があるものが好ましいが、特に好ましくはトリフルオロプロピルトリアルコキシシラン、ヘプタデカフルオロデシルトリアルコキシシラン等のフッ素系シランカップリング剤である。
【００３８】
前記、フッ素系シランカップリング剤の処理濃度としては、０．１〜１０．０重量％の濃度が好ましく、フッ素系シランカップリング剤を２〜７重量％の濃度で、酢酸などでｐＨ３〜４に調整し、溶解した水溶液でガラス繊維織物を処理するのが特に好ましい。
【００３９】
本発明で用いるフッ素系シランカップリング剤での処理については、カップリング処理を施し、樹脂処理が施されたガラス繊維織物を、前記水溶液に含浸させた後、スクイーズ・ローラーでの絞液処理、マングル搾液などでの処理を実施して乾燥させる。乾燥は通常の乾燥炉で行えば良く、乾燥条件としては、例えば、１５０℃〜３００℃で、1〜１０分
が好ましい。
【００４０】
フッ素系シランカップリング剤で処理することによって、酸浸漬後の耐折れ強さが高くなるのでバグフィルター用ガラス繊維織物として特に好ましい。
【実施例】
【００４１】
以下、実施例、比較例により本発明を具体的に説明する。
【００４２】
尚、実施例、比較例を説明するに先立ち、「強熱減量」、「引張強さの保持率」、「表面分布状態のフッ素の領域」、「耐酸後の耐折れ強さ」の測定法を示す。
【００４３】
（強熱減量）
ＪＩＳ  Ｒ  ３４２０−１９９９に基づいて６２５℃×２０分で測定した。
【００４４】
（引張強さの保持率）
ＪＩＳ  Ｒ  ３４２０−１９９９にある引張強さのつかみ間隔を７５ｍｍに、幅を１５ｍｍに変更した以外は同様にして折り曲げ前の引張強さを測定し、同ＪＩＳにあるＭＩＴ型耐折れ強さ試験器を用いて５０００回折り曲げた後の引張強さを同様にして測定し、保持率（％）＝（折り曲げ後の引張強さ）÷（折り曲げ前の引張強さ）×１００として求めた。
【００４５】
（表面分布状態のフッ素領域）
加速電圧１５ｋＶの条件で２０００倍でＳＥＭ（Ｈｉｔａｃｈｉ製  Ｓ-4500使用）観
察を行うと同時にＸＭＡにて繊維のフッ素元素のカラーマッピング（ＨＯＲＩＢＡ製  ＥＭＡＸ-7000使用）を行った。得られたマッピング像をビットマップファイルに変換し、
株式会社ベクター社のホームページ上に掲載されているフリーソフト  Ａｒｅａ  Measure Ver.101  Rev.2（http://www.vector.cco.jp/soft/win95/art/se050671.html?g）でフッ素領域の測定を以下の通り行った。
【００４６】
上述の変換したビットマップファイルをＡｒｅａ  Measureで読み込み、黒の領域（RED=0,GREEN=0、BLUE＝0）の全体の面積に対する割合(%)を求め、100から差し引いた値をフ
ッ素領域の比率(%)とした。
【００４７】
上記、Area  Measureは色を  RED=0〜255、GREEN=0〜255、BLUE=0〜255で分け合計(256×265×265＝)16777216の色が識別可能であり、黒はRED=0、GREEN=0、BLUE=0、白はRED=255、GREEN=255、BLUE=255で表され、同じ色の部分の面積の総和を示し、その結果を、ド
ット単位と、全体の面積に対する割合との両方で示す。本測定でのフッ素元素のカラーマッピングはグリーンで表示され、極僅かでもフッ素元素が存在すると、Area  Measureで
は、例えばRED=0、GRENN=16. BLUE＝0の値を取る。
【００４８】
（参考）        ドット数        全体の面積に対する割合 フッ素領域
実施例２の実測値  128578          0.514                    49%
比較例1の実測値  200036          0.804                    20%
（黒  RED=0,GREEN=0,BLUE=0についての測定結果）
（耐酸後の耐折れ強さ）
ＪＩＳ  Ｒ  ３４２０−１９９９に基づいて、酸浸漬前の緯糸方向の耐折れ強さを求め、０．５％フッ化水素溶液に１２時間浸漬した後の緯糸方向の耐折れ強さを同様にして測定し、比較を行った。
【００４９】
（実施例１）
カネボウ株式会社製ＫＳ４３２５（経糸：ＥＣＤＥ７５  １／２（フィラメント糸）、経糸密度：４８本／２５ｍｍ、緯糸：ＥＣＤＥ７５  １／４（バルキー糸）、緯糸密度：４８本／２５ｍｍ、織組織：二重織）を用いて、キャラメライズ工程の後にバッチクリーニング工程を通すことで、ガラス繊維の集束剤を完全に除去した。このものの強熱減量は０．０３質量％であった。ついで、酢酸溶液にてｐＨ３〜４に調整した水溶液に、シランカップリング剤として市販のＮ−β−（Ｎ−ビニルベンジルアミノエチル）−γ−アミノプロピルトリメトキシシラン・塩酸塩  １．０重量％を投入し処理液を調整し、前記ガラス繊維織物を該処理液に浸漬し、絞液した後、乾燥炉により１８０℃で、２．５分乾燥させた。その後、市販のＰＴＦＥ水分散液（ダイキン工業(株)製：商品名、ポリフロン）とグラファイトの水分散体を固形分濃度で、１：０．４となる樹脂処理液を調整し、当該ガラス繊維織物を樹脂処理液に浸漬し、絞液した後、乾燥炉により２８０℃で、２．５分乾燥させ、バグフィルター用ガラス繊維織物を得た。
【００５０】
（実施例２）
カネボウ株式会社製ＫＳ４３２５（経糸：ＥＣＤＥ７５  １／２（フィラメント糸）、経糸密度：４８本／２５ｍｍ、緯糸：ＥＣＤＥ７５  １／４（バルキー糸）、緯糸密度：４８本／２５ｍｍ、織組織：二重織）を用いて、キャラメライズ工程の後にバッチクリーニング工程を通す事で、ガラス繊維の集束剤を完全に除去した。ついで、酢酸溶液にてｐＨ３〜４に調整した水溶液に、シランカップリング剤として市販のＮ−β−（Ｎ−ビニルベンジルアミノエチル）−γ−アミノプロピルトリメトキシシラン・塩酸塩  １．０重量％を投入し処理液を調整し、前記ガラス繊維織物を該処理液に浸漬し、絞液した後、乾燥炉により１８０℃で、２．５分乾燥させた。その後、市販のＰＴＦＥ水分散液とグラファイトの水分散体を固形分濃度で、１：０．４となる樹脂処理液を調整し、当該ガラス繊維織物を樹脂処理液に浸漬し、絞液した後、乾燥炉により２８０℃で、２．５分乾燥させた後に、樹脂処理済ガラス繊維織物を得た。これを用い、酢酸溶液にてｐＨ３〜４に調整した水溶液に、フッ素系シランカップリング剤として市販のトリフルオロプロピルトリメトキシシラン  ５．０重量％を投入し処理液を調整し、前記ガラス繊維織物を該処理液に浸漬し、乾燥炉により１８０℃で、４分乾燥させバグフィルター用ガラス繊維織物を得た。
【００５１】
（比較例１）
実施例１と同様の原料ガラス繊維織物を用い、キャラメライズ工程を通し、ガラス繊維の集束剤を炭化させ一部除去した。（強熱減量は０．３質量％）その後、市販のＰＴＦＥ水分散液とグラファイトの水分散体を固形分濃度で、１：０．４となる樹脂処理液を調整し、当該ガラス繊維織物を樹脂処理液に浸漬し、絞液した後、乾燥炉により２８０℃で、２．５分乾燥させ、バグフィルター用ガラス繊維織物を得た（本比較例１は従来から都市ゴミ焼却炉用集塵装置用に用いられている二重織のバグフィルター用ガラス繊維織物である）。
【００５２】
得られたバグフィルター用ガラス繊維織物の各試験結果を表１に示す。
【００５３】
【表１】
2005133272.tif 000002